ПОЛИУРЕТАНОВЫЙ СОСТАВ С ВЫСОКИМИ КОГЕЗИОННОЙ ПРОЧНОСТЬЮ В НЕВУЛКАНИЗИРОВАННОМ СОСТОЯНИИ И СПОСОБНОСТЬЮ ВЫПУСКАНИЯ СТРУЕЙ

1. Отверждаемый во влажной среде полиуретановый состав, способный отверждаться, чтобы сформировать продукт реакции, и содержащий:
a) по меньшей мере один преполимер с изоцианатной группой на конце, который представляет собой продукт изоцианатного реакционно-способного соединения и по меньшей мере один мономерный/полимерный изоцианат, где достаточное количество мономерного/полимерного изоцианата присутствует, чтобы обеспечить избыток свободного изоцианата в преполимере и/или составе, где мольное соотношение NCO/OH преполимера находится в пределах диапазона от около 5 до около 20;
b) необязательно, дополнительный мономерный/полимерный изоцианат;
c) по меньшей мере одно из соединений как:
i) тиксотропная добавка на основе мочевины в присутствии носителя, где добавка включает от около 4% до около 15% групп мочевины и продукт реакции включает по меньшей мере от около 1% до около 5% групп мочевины; или
2
ii) соединение тиксотропной добавки на основе мочевины, полученное реакцией in situ избытка свободного изоцианата в преполимере с изоцианатной группой на конце или дополнительного мономерного/полимерного изоцианата с амином в присутствии носителя при эквивалентном соотношении NCO/NH по меньшей мере 3, чтобы обеспечить выше, чем 1% групп мочевины в продукте реакции; и
d) по меньшей мере один модификатор реологии или наполнитель;
2
где состав способен распределяться из шприца для уплотнения швов и имеет достаточную когезионную прочность в невулканизированном состоянии для соединения при помощи клея первой основы, взвешивая по меньшей мере 500 грамм, со второй основой без потребности какого-либо удерживающего инструмента, при этом контактная поверхность между первой основой и второй основой составляет по меньшей мере 18 дюйм.
2. Полиуретановый состав по п.1, в котором тиксотропная добавка на основе мочевины включает от около 4% до около 6% групп мочевины и продукт реакции включает по меньшей мере от около 1.8% до около 3% групп мочевины.
3. Полиуретановый состав по п.1, в котором тиксотропная добавка на основе мочевины компонента c(i) включает пасту, сформированную диспергированием тиксотропной добавки на основе мочевины в пластификаторе.
4. Полиуретановый состав по п.3, в котором тиксотропная добавка на основе мочевины включает HAT paste, содержащую от около 15% до около 35% тиксотропа мочевины и от около 65% до около 85% фталатного пластификатора.
5. Полиуретановый состав по п.1, в котором тиксотропная добавка на основе мочевины включает по меньшей мере от около 25 мас.% продукта реакции.
6. Полиуретановый состав по п.1, в котором полиуретановый состав дополнительно включает по меньшей мере один органический наполнитель, неорганический наполнитель, пластификатор, антиоксиданты, УФ-стабилизаторы, фунгициды, милдьюциды, биоциды, ингибиторы горения, поверхностные добавки, красящие добавки, растворители, минеральные масла, дополнительные тиксотропные добавки, диспергирующие агенты, промоторы адгезии, катализаторы, антивспенивающие агенты, ускорители сушки покрытий или их смеси.
7. Полиуретановый состав по п.1, в котором мономерныи/полимерныи изоцианат включает по меньшей мере одно из соединений как толуол диизоцианаты, метилен дифенил диизоцианаты, фенилен диизоцианат, ксилилен диизоцианат, дифенилметан диизоцианат, полифенилметан полиизоцианат (Polymeric MDI), нафталин диизоцианат, трифенилметан триизоцианат, дифенил сульфон диизоцианат, циклогексан диизоцианаты, этилен диизоцианат, пропилен диизоцианат, тетраметилен диизоцианат, гексаметилен диизоцианаты, изофорон диизоцианат, димеры и тримеры этих диизоцианатов или их смеси.
8. Полиуретановый состав по п.7, в котором/полимерный изоцианат включает по меньшей мере одно из соединений как толуол 2,4-диизоцианат, толуол 2,6-диизоцианат, нафтилен 1,5-диизоцианат, 4,4′-метилен дифенил диизоцианат, 2,4′-метилен дифенил диизоцианат, 1-метил-2,4-диизоцианатоциклогексан, 1-метил-2,6-диизоцианатоциклогексан, 4,4′-дициклогексилметан диизоцианат, уретодион диизоцианат, изоцианурат триизоцианат, циклогексан-1,4-диизоцианат, 1-метоксифенил-2,4-диизоцианат, 4,4′-бифенилен диизоцианат, 3,3′-диметокси-4,4′ бифенил диизоцианат, 3,3′-диметил-4,4′-бифенил диизоцианат, и 3,3′ диметилдифенилметан-4,4′-диизоцианат, или их смеси.
9. Полиуретановый состав по п.1, в котором изоцианатное реакционно-способное соединение включает по меньшей мере одно из соединений как акриловые полиолы, полиэфирные полиолы, полиоксиалкиленовые полиолы, уретанполиолы, эпоксиполиолы и поликарбонатполиолы, имеющие по меньшей мере две гидроксильные группы в молекуле, или их комбинации.
10. Полиуретановый состав по п.1, в котором амин включает по меньшей мере одно из соединений как первичные амины, вторичные амины, насыщенные алифатический амины, ненасыщенные алифатический амины, алкоксиалкиламины, алициклические амины, аралкиламины, ароматические амины, или их смеси.
11. Полиуретановый состав по п.1, в котором амин включает по меньшей мере одно из соединений как метиламин, этиламин, пропиламин, изопропиламин, бутиламин, амиламин, гексиламин, диметиламин, диэтиламин, дипропиламин, диизопропиламин, дибутиламин, аллиламин, диаллиламин; циклопропиламин, циклобутиламин, циклопентиламин, циклогексиламин, анилин, дифениламин, метиланилин, этиланилин, толудин, ксилидин, бензиламин, или нафтиламин.
12. Полиуретановый состав по п.1, в котором носитель включает по меньшей мере один пластификатор или полиол.
4
12
13. Полиуретановый состав по п.3 или 12, в котором пластификатор включает по меньшей мере одно из соединений как C-C алкилфталат, адипат, азелаинат, себацат, сульфонат, тримеллитат, фосфат, фумарат, или сложный эфир или диэфир малеиновой кислоты, или их смеси.
14. Полиуретановый состав по п.13, содержащий по меньшей мере одно из соединений как диизооктил фталат, диизодецил фталат, диоктил фталат, 2-этилгексил фталат, диизононил фталат, дибутил фталат, дигептил фталат, диоктил адипат, 2-этилгексил адипат, диизононил адипат, или диизодецил адипат, ди(2-этилгексил)азелаинат, ди(2-этилгексил)себацат, фенил алкилсульфонаты, три(2-этилгексил)тримеллитат, трифенил фосфат, трикрезил фосфат, триксиленил фосфат, крезил дифенил фосфат, ксиленил дифенил фосфат, бутил фумарат, бис(2-метилпропил)фумарат, диизобутил фумарат, или бис(2-этилгексил)фумарат, диметил малеат или диэтил малеат или их смеси.
15. Полиуретановый состав по п.12, в котором полиол включает по меньшей мере одно из соединений как акриловые полиолы, полиэфирные полиолы, полиоксиалкиленполиолы, уретан полиолы, эпоксиполиолы и поликарбонатполиолы, имеющие по меньшей мере две гидроксильные группы в молекуле, или их комбинации.
16. Полиуретановый состав по п.9 или 15, в котором по меньшей мере один полиоксиалкиленполиол включает по меньшей мере одно из соединений как полиэтиленгликоль; полипропиленгликоль; политетраметиленгликоль; или полиэфир, полученный сополимеризацией циклического эфира, содержащего по меньшей мере одно из соединений как этиленоксид, пропиленоксид, триметиленоксид, тетрагидрофуран, или их смеси с по меньшей мере одним алифатическим полиолом, содержащим этиленгликоль, 1,3-бутандиол, диэтиленгликоль, дипропиленгликоль, 1,2-пропиленгликоль, 1,3-пропиленгликоль, 1,4-бутиленгликоль, или их смеси.
17. Полиуретановый состав по п.9 или 15, в котором по меньшей мере один полиэфирный полиол получен (a) реакцией дикарбоновой кислоты или ангидрида с избытком диола; (b) реакцией лактона с диолом; или (c) эстерификацией дикарбоновой кислоты, включающей по меньшей мере одно из соединений как фталиевая кислота, изофталиевая кислота или терефталиевая кислота или их смеси с полиольными инициаторами, включающими по меньшей мере одно из соединений как этиленгликоль, диэтиленгликоль, пропиленгликоль, дипропиленгликоль, бутандиол, полиэтиленгликоль, глицерин, пентантриол или их смеси.
18. Полиуретановый состав по п.1, в котором модификатор реологии включает по меньшей мере одно из соединений как полимочевины, порошок оксида кремния тонкого измельчения, гидроксиэтилцеллюлоза, гидроксипропилцеллюлоза, полиамидные воски, модифицированный касторовое масло, глина, включенная органическими катионами, или их смеси.
19. Полиуретановый состав по п.1, в котором наполнитель включает по меньшей мере одно из органических волокон, неорганических волокон, частиц каучука, частиц пробки, углеродной сажи, диоксида титана, стекла, битого стекла, стеклянных шариков, частиц железа, кварца, диоксида кремния, аморфного осажденного диоксида кремния, гидрофильного порошка оксида кремния тонкого измельчения, гидрофобного порошка оксида кремния тонкого измельчения, каолина, слюды, диатомовой земли, талька, цеолитов, глины, гидроксида алюминия, сульфатов, сульфата алюминия, сульфата бария, карбоната кальция, доломита, сульфата кальция, баритов, известняка, волластонита, перлита, мелкозернистого песчаника, криолита, оксида алюминия, тригидрата оксида алюминия, полимерных гранул, полимерных порошков, гранулированного или микронизированного полиэтилена, гранулированного или микронизированного полипропилена, меламина, полипропиленовых волокон, нейлоновых волокон, оксида цинка или их смеси.
20. Полиуретановый состав по п.1, в котором тиксотропная добавка на основе мочевины включает продукт:
полиизоцианатов, включающих по меньшей мере одно из соединений как толуол-2,4-диизоцианат, толуол-2,6-диизоцианат, 4,4′-метилен дифенил диизоцианат, 2,4′-метилен дифенил диизоцианат, 4,4′-дициклогексилметан диизоцианат, изофорон диизоцианат, или гексаметилен диизоцианат; аллофанат, биурет, уретдион, изоцианурат или их карбодиимидные производные, или их смеси; и
4-10
1-4
3-6
первичных алкилмоноаминов, включающих по меньшей мере одно из соединений как линейные или разветвленные C алкилмоноамины, или линейные или разветвленные C алкокси-C-алкилмоноамины.
2
21. Полиуретановый состав по п.1, в котором состав обеспечивает когезионную прочность в невулканизированном состоянии соединения внахлестку при сдвиге в избытке от около 0,13 фунт/дюйм или выше.
22. Способ получения отверждаемого во влажной среде полиуретанового состава, способного отверждаться, чтобы сформировать продукт реакции, содержащий:
предоставление компонентов:
a) по меньшей мере один преполимер с изоцианатной группой на конце, имеющий мольное соотношение NCO/OH в пределах диапазона от около 5 до около 20;
b) необязательно дополнительный мономерный/полимерный изоцианат;
c) тиксотропный компонент, включающий по меньшей мере одну из
(i) тиксотропной добавки на основе мочевины в присутствии носителя, где добавка включает по меньшей мере от около 4% групп мочевины; или
2
(ii) соединение тиксотропной добавки на основе мочевины, полученное реакцией in situ избытка свободного изоцианата в преполимере с изоцианатной группой на конце или дополнительного мономерного/полимерного изоцианата с алифатическим амином в присутствии носителя при эквивалентном соотношении NCO/NH по меньшей мере 3, чтобы обеспечить выше чем 1% групп мочевины в полиуретановом продукте реакции; и,
d) по меньшей мере один модификатор реологии или наполнитель;
где состав способен распределяться из шприца для уплотнения швов; и проводят реакцию компонентов а, необязательно b, c(i) или c(ii) и d, чтобы сформировать продукт реакции содержащий выше, чем 1% групп мочевины;
2
в котором продукт реакции имеет достаточную когезионную прочность в невулканизированном состоянии для соединения при помощи клея первой основы, взвешивая по меньшей мере 500 грамм, со второй основой без потребности какого-либо удерживающего инструмента, при этом контактная поверхность между первой основой и второй основой составляет по меньшей мере 18 дюйм.
2
23. Способ по п.22, где состав обеспечивает когезионную прочность в невулканизированном состоянии соединения внахлестку при сдвиге в избытке от около 0.13 фунт/дюйм или выше.
24. Способ приклеивания первой основы со второй основой, включающий нанесение полиуретанового состава по п.1 на первую основу и контакт поверхности первой основы с ненесенным полиуретановым составом со второй основой.
25. Способ по п.24, в котором нанесение включает распределение полиуретанового состава из шприца для уплотнения швов.
26. Способ по п.24, в котором первая и вторая основы включают по меньшей мере один из материалов как бетон, камень, металл, керамика, стекло, пластмасса, дерево, асфальт, резина или композитные материалы.
27. Способ связывания материалов вместе, который включает нанесение полиуретанового состава по п.1 на первую основу, приведение второй основы в контакт с составом, нанесенным на первую основу, и подвергание нанесенного состава влаге, которая позволяет составу отверждаться до необратимой твердой формы.